СПЛАВ НА ОСНОВЕ ОЛОВА
TIN-BASE ALLOY

Изобретение относится к области металлургии, в частности к составам антифрикционных сплавов на основе олова, которые могут быть использованы для заливки подшипников.
Известен также сплав на основе олова, содержащий, мас.%: сурьма 0,5-20,0; медь 0,2-10,0; олово и неизбежные примеси остальное [1].
Задача изобретения состоит в повышении износостойкости сплава.
Технический результат достигается там, что сплав на основе олова, содержащий сурьму и медь, дополнительно содержит эрбий и титан при следующем соотношении компонентов, мас.%: сурьма 7,5-8,5; медь 12,0-13,0; эрбий 0,003-0,004; титан 0,005-0,01, олово остальное.
В таблице приведены составы сплава.
Компоненты
Состав, мас.%
1
2
3
Сурьма
8,5
8,0
7,5
Медь
12,0
12,5
13,0
Эрбий
0,003
0,0035
0,004
Титан
0,01
0,007
0,005
Олово
остальное
остальное
остальное
Износ, мг/см<sup>2</sup>км
~0,08
~0,08
~0,08
Коэффициент трения со смазкой
~0,005
~0,005
~0,005
Повышение износостойкости сплава достигается за счет комплексного влияния компонентов, входящих в его состав.
В структуре сплава присутствуют кристаллы β-твердых растворов сурьмы в олове, имеющие форму куба и обеспечивающие повышенную твердость, а также кристаллы химического соединения меди с оловом в виде мелких игл и эвтектики. Эрбий и титан способствуют образованию мелкокристаллической структуры сплава.
Источник информации
1. US 5500183, 1986.